(57)【特許請求の範囲】
【請求項１】
下記一般式（１）：
Ｒ１ＳｉＸ３        ・・・（１）
｛式（１）中、Ｒ１は、下記一般式（２）〜（４）：
−Ｒ４−ＯＣＯ−ＣＲ５＝ＣＨ２  ・・・（２）、
−Ｒ４−ＣＲ５＝ＣＨ２  ・・・（３）、
−ＣＨ＝ＣＨ２  ・・・（４）
［式（２）〜（３）中、Ｒ４は、同一でも異なっていてもよく、それぞれアルキレン基又はフェニレン基を示し、Ｒ５は、同一でも異なっていてもよく、それぞれ水素原子又はアルキル基を示す。］
で表わされる基のうちのいずれか一種を示し、Ｘは加水分解性基を示す。｝
で表わされるケイ素化合物（ａ）、下記一般式（５）：
Ｒ２ＳｉＸ３        ・・・（５）
｛式（５）中、Ｒ２は、下記一般式（６）：
【化１】
0005698584.tif 000011
［式（６）中、ｉは１〜３の整数を示す。］
で表わされる基又は下記一般式（７）：
【化２】
0005698584.tif 000012
［式（７）中、ｊは１〜３の整数を示す。］
で表わされる基を示し、Ｘは加水分解性基を示す。｝
で表わされるケイ素化合物（ｂ）、及び下記一般式（８）：
Ｒ３ＳｉＸ３        ・・・（８）
［式（８）中、Ｒ３は、アルキル基、シクロアルキル基、シクロアルケニル基、フェニル基、水素原子、アルコキシ基及びアルキルシロキシ基からなる群より選択されるいずれか一種を示し、Ｘは加水分解性基を示す。］
で表わされるケイ素化合物（ｃ）を、水と有機極性溶媒と有機非極性溶媒とからなる混合溶媒及び塩基性触媒存在下で加水分解せしめると共に縮合せしめてかご型シルセスキオキサン樹脂を得る加水分解反応工程を備えており、
前記ケイ素化合物（ａ）、前記ケイ素化合物（ｂ）及び前記ケイ素化合物（ｃ）の混合モル比（ａ：ｂ：ｃ）が下記式（ｉ）：
ａ：ｂ：ｃ＝ｎ：ｍ：ｋ      ・・・（ｉ）
｛式（ｉ）中、ｎ、ｍ及びｋは、下記式（ｉｉ）〜（ｉｖ）：
ｎ≧１      ・・・（ｉｉ）、
ｍ≧１      ・・・（ｉｉｉ）、
ｎ＋ｍ＋ｋ＝ｈ      ・・・（ｉｖ）
［式（ｉｖ）中、ｈは８、１０、１２及び１４からなる群より選択されるいずれかの整数を示す。］
で表わされる条件を満たす整数を示す。｝
で表わされ、
前記有機極性溶媒が、炭素数１〜６の低級アルコール類からなる群から選択される少なくとも一種であり、
前記有機非極性溶媒が、トルエン、ベンゼン及びキシレンからなる群から選択される少なくとも一種であり、
前記有機極性溶媒と前記有機非極性溶媒との混合比（有機極性溶媒：有機非極性溶媒（質量比））が１：０．１〜１：１０の範囲内にあり、且つ、
前記加水分解反応工程後に９０℃を超えて加熱する工程を備えないこと
を特徴とするかご型シルセスキオキサン樹脂の製造方法。
【請求項２】
前記加水分解反応工程の後に、前記加水分解反応後の溶液に５０〜９０℃において再縮合処理を施す工程を更に備えることを特徴とする請求項１に記載のかご型シルセスキオキサン樹脂の製造方法。
【発明の詳細な説明】
【技術分野】
【０００１】
本発明は、かご型シルセスキオキサン樹脂及びその製造方法に関する。
【背景技術】
【０００２】
シルセスキオキサン樹脂については、例えば、１９９５年発行の「Ｃｈｅｍ．ｒｅｖ．」の第９５巻の第１４０９頁（非特許文献１）に記載されているように、ラダー構造（はしご型）、完全縮合型構造（かご型）、不完全縮合型構造（ランダム型）、及び、一定の構造を有さないアモルファス型の構造を有するシルセスキオキサンが報告されている。また、１９９１年発行の「Ｏｒｇａｎｏｍｅｔａｌｌｉｃｓ」の第１０巻の第２５２６頁（非特許文献２）においては、シクロベンチルトリクロロシラン又はシクロヘキシルトリクロロシランをアセトン中で加水分解縮合することにより、不完全縮合構造のシルセスキオキサンが得られることが記載されている。
【０００３】
前記完全縮合型構造（かご型）のシルセスキオキサンとは、複数の環状構造からなり、閉じた空間を形成するものを意味し、前記不完全縮合構造（ランダム型）のシルセスキオキサンとは、完全縮合構造の少なくとも一箇所以上が塞がれておらず、空間が閉じていないものを意味する。このようなシルセスキオキサン樹脂の中でも、かご型シルセスキオキサン樹脂は、剛直な骨格を有しているため、耐熱性、耐候性、光学特性、寸法安定性等に優れた材料として特に期待されている。
【０００４】
かご型シルセスキオキサン樹脂を製造する方法としては、例えば、特開２００４−１４３４４９号公報（特許文献１）において、（メタ）アクリロイル基、グリシジル基及びビニル基のうちのいずれか一つを有するケイ素化合物を有機極性溶媒下で加水分解反応せしめ、次いで、反応生成物を再縮合せしめる方法が記載されている。
【先行技術文献】
【特許文献】
【０００５】
【特許文献１】特開２００４−１４３４４９号公報
【非特許文献】
【０００６】
【非特許文献１】Ｒｏｎａｌｄ  Ｈ．Ｂａｎｅｙら、Ｃｈｅｍ．ｒｅｖ．、１９９５年、第９５巻、第１４０９〜１４３０頁
【非特許文献２】Ｆｒａｎｋ  Ｊ．Ｆｅｈｅｒら、Ｏｒｇａｎｏｍｅｔａｌｌｉｃｓ、１９９１年、第１０巻、第２５２６〜２５２８頁
【発明の概要】
【発明が解決しようとする課題】
【０００７】
かご型シルセスキオキサン樹脂は、分子構造を制御することにより、これをビルディングブロックとして用いたポリマーの構造を制御することができ、全く違った物性を持つポリマーを得ることが可能となる。しかしながら、上記特許文献１に記載されているかご型シルセスキオキサンの有する官能基は１分子中に１種であるため、反応方法が限定され、得られるポリマーの物性の選択性が狭いという点で未だ不十分であるということを本発明者らは見出した。
【０００８】
また、上記特許文献１に記載されている製造方法において、（メタ）アクリロイル基のような炭素−炭素２重結合基及びエポキシ基の２種の官能基をかご型シルセスキオキサン樹脂に導入することを試みても、生成物が不溶解性となり、かご型シルセスキオキサン樹脂を高収率で得ることが困難であることを本発明者らは見出した。
【０００９】
本発明は、上記従来技術の有する課題に鑑みてなされたものであり、１分子中に炭素−炭素２重結合基とエポキシ基とを有しており、ポリマーを製造する際において反応や構造を容易に制御することができるかご型シルセスキオキサン樹脂及び該かご型シルセスキオキサン樹脂を高収率で製造する方法を提供することを目的とする。
【課題を解決するための手段】
【００１０】
本発明者らは、上記目的を達成すべく鋭意研究を重ねた結果、かご型シルセスキオキサン樹脂の製造方法において、特定の構造を有するケイ素化合物を特定の組み合わせで混合し、水と有機極性溶媒と有機非極性溶媒とからなる混合溶媒及び塩基性触媒の存在下において反応せしめ、且つ、高温で加熱しないことにより、１分子中に炭素−炭素２重結合基とエポキシ基とを有するかご型シルセスキオキサン樹脂を高収率で製造することができることを見出し、本発明を完成するに至った。
【００１１】
すなわち、本発明のかご型シルセスキオキサン樹脂の製造方法は、
下記一般式（１）：
Ｒ１ＳｉＸ３        ・・・（１）
｛式（１）中、Ｒ１は、下記一般式（２）〜（４）：
−Ｒ４−ＯＣＯ−ＣＲ５＝ＣＨ２  ・・・（２）、
−Ｒ４−ＣＲ５＝ＣＨ２  ・・・（３）、
−ＣＨ＝ＣＨ２  ・・・（４）
［式（２）〜（３）中、Ｒ４は、同一でも異なっていてもよく、それぞれアルキレン基又はフェニレン基を示し、Ｒ５は、同一でも異なっていてもよく、それぞれ水素原子又はアルキル基を示す。］
で表わされる基のうちのいずれか一種を示し、Ｘは加水分解性基を示す。｝
で表わされるケイ素化合物（ａ）、下記一般式（５）：
Ｒ２ＳｉＸ３        ・・・（５）
｛式（５）中、Ｒ２は、下記一般式（６）：
【００１２】
【化１】
0005698584.tif 000002
【００１３】
［式（６）中、ｉは１〜３の整数を示す。］
で表わされる基又は下記一般式（７）：
【００１４】
【化２】
0005698584.tif 000003
【００１５】
［式（７）中、ｊは１〜３の整数を示す。］
で表わされる基を示し、Ｘは加水分解性基を示す。｝
で表わされるケイ素化合物（ｂ）、及び下記一般式（８）：
Ｒ３ＳｉＸ３        ・・・（８）
［式（８）中、Ｒ３は、アルキル基、シクロアルキル基、シクロアルケニル基、フェニル基、水素原子、アルコキシ基及びアルキルシロキシ基からなる群より選択されるいずれか一種を示し、Ｘは加水分解性基を示す。］
で表わされるケイ素化合物（ｃ）を、水と有機極性溶媒と有機非極性溶媒とからなる混合溶媒及び塩基性触媒存在下で加水分解せしめると共に縮合せしめてかご型シルセスキオキサン樹脂を得る加水分解反応工程を備えており、
前記ケイ素化合物（ａ）、前記ケイ素化合物（ｂ）及び前記ケイ素化合物（ｃ）の混合モル比（ａ：ｂ：ｃ）が下記式（ｉ）：
ａ：ｂ：ｃ＝ｎ：ｍ：ｋ      ・・・（ｉ）
｛式（ｉ）中、ｎ、ｍ及びｋは下記式（ｉｉ）〜（ｉｖ）：
ｎ≧１      ・・・（ｉｉ）、
ｍ≧１      ・・・（ｉｉｉ）、
ｎ＋ｍ＋ｋ＝ｈ      ・・・（ｉｖ）
［式（ｉｖ）中、ｈは８、１０、１２及び１４からなる群より選択されるいずれかの整数を示す。］
で表わされる条件を満たす整数を示す。｝
で表わされ、
前記有機極性溶媒が、炭素数１〜６の低級アルコール類からなる群から選択される少なくとも一種であり、
前記有機非極性溶媒が、トルエン、ベンゼン及びキシレンからなる群から選択される少なくとも一種であり、
前記有機極性溶媒と前記有機非極性溶媒との混合比（有機極性溶媒：有機非極性溶媒（質量比））が１：０．１〜１：１０の範囲内にあり、且つ、
前記加水分解反応工程後に９０℃を超えて加熱する工程を備えないこと
を特徴とするものである。
【００１６】
本発明のかご型シルセスキオキサン樹脂の製造方法としては、前記加水分解反応工程の後に、前記加水分解反応後の溶液に５０〜９０℃において再縮合処理を施す工程を更に備えることが好ましい。
【００１８】
なお、本発明の構成によって前記目的が達成される理由は必ずしも定かではないが、本発明者らは以下のように推察する。すなわち、本発明においては、炭素−炭素２重結合基を有する特定のケイ素化合物、エポキシ基を有する特定のケイ素化合物、及びアルキル基等を有するケイ素化合物をかご型シルセスキオキサン骨格を形成できる混合比で混合し、混合溶媒中で加水分解せしめると共に縮合せしめることにより、１分子中に炭素−炭素２重結合基とエポキシ基とが導入されたかご型シルセスキオキサン樹脂を得ることができる。また、加水分解反応後に９０℃を超えて加熱する工程を含まないことにより、加水分解反応により生成したシラノール基とエポキシ基とが重合して不溶解性となることを抑制でき、かご型シルセスキオキサン樹脂を高収率で得ることが可能になると本発明者らは推察する。
【００１９】
このような１分子中に異種官能基を有する本発明のかご型シルセスキオキサン樹脂は、異なる官能基を段階的に重合させ、架橋密度を減少させることなく緻密な三次元網目構造を形成させることができるため、得られた硬化物は交互貫入ポリマーを形成し、単独重合よりも優れた剛性及び靭性を有することができる。このような硬化物の製造方法としては、例えば、先ず、目的の構造を有するジオール化合物等を用いて、本発明により得られるかご型シルセスキオキサン樹脂のエポキシ基と該ジオール化合物の水酸基とを選択的に反応せしめ、目的の構造が導入された共重合体を形成させる。次いで、前記かご型シルセスキオキサン樹脂における炭素−炭素２重結合基同士をラジカル共重合反応せしめ、前記共重合体内及び／又は共重合体間を架橋させることにより、簡易に、より確実に、緻密な三次元網目構造を形成させることができると本発明者らは推察する。
【発明の効果】
【００２０】
本発明によれば、１分子中に炭素−炭素２重結合基とエポキシ基とを有しており、ポリマーを製造する際において反応や構造を容易に制御することができるかご型シルセスキオキサン樹脂及び該かご型シルセスキオキサン樹脂を高収率で製造する方法を提供することが可能となる。
【図面の簡単な説明】
【００２１】
【図１】実施例１で得られたシルセスキオキサン樹脂組成物のＧＰＣの結果を示すクロマトグラムである。
【図２】実施例２で得られたシルセスキオキサン樹脂組成物のＧＰＣの結果を示すクロマトグラムである。
【図３】実施例３で得られたシルセスキオキサン樹脂組成物のＧＰＣの結果を示すクロマトグラムである。
【図４】実施例４で得られたシルセスキオキサン樹脂組成物のＧＰＣの結果を示すクロマトグラムである。
【図５】実施例５で得られたシルセスキオキサン樹脂組成物のＧＰＣの結果を示すクロマトグラムである。
【図６】比較例２で得られた組成物のＧＰＣの結果を示すクロマトグラムである。
【発明を実施するための形態】
【００２２】
以下、本発明をその好適な実施形態に即して詳細に説明する。
【００２３】
本発明のかご型シルセスキオキサン樹脂の製造方法は、ケイ素化合物（ａ）、ケイ素化合物（ｂ）、及びケイ素化合物（ｃ）を、水と有機極性溶媒と有機非極性溶媒とからなる混合溶媒及び塩基性触媒存在下で加水分解せしめると共に縮合せしめてかご型シルセスキオキサン樹脂を得る加水分解反応工程を備えており、前記加水分解反応工程後に９０℃を超えて加熱する工程がないことを特徴とするものである。
【００２４】
本発明に係るケイ素化合物（ａ）は、下記一般式（１）：
Ｒ１ＳｉＸ３        ・・・（１）
で表わされる。前記式（１）中、Ｒ１は、下記一般式（２）〜（４）：
−Ｒ４−ＯＣＯ−ＣＲ５＝ＣＨ２  ・・・（２）、
−Ｒ４−ＣＲ５＝ＣＨ２  ・・・（３）、
−ＣＨ＝ＣＨ２  ・・・（４）
で表わされる基のうちのいずれか一種の炭素−炭素２重結合基を有する基を示す。本発明の製造方法においては、このような炭素−炭素２重結合基を有するケイ素化合物（ａ）を用いることにより、炭素−炭素２重結合基を有するかご型シルセスキオキサン樹脂を得ることができ、優れた耐熱性、耐候性、光学特性、及び成形性を有する硬化体をラジカル重合によって得ることが可能となる。
【００２５】
前記式（２）〜（３）中、Ｒ４は、同一でも異なっていてもよく、それぞれアルキレン基又はフェニレン基を示す。前記アルキレン基としては、直鎖状であっても分岐鎖状であってもよく、かご型シルセスキオキサン樹脂を用いて硬化物を製造した場合に結合距離が短く熱的に安定となるという観点から、炭素数が１〜３であることが好ましい。これらの中でも、前記Ｒ４としては、原料の入手が容易であるという観点から、プロピレン基がより好ましい。
【００２６】
また、前記式（２）〜（３）中、Ｒ５は、同一でも異なっていてもよく、それぞれ水素原子又はアルキル基を示す。前記アルキル基としては、直鎖状であっても分岐鎖状であってもよく、ラジカル重合の反応性がより優れるという観点から、炭素数が１〜３であることが好ましい。このようなＲ５としては、ラジカル重合の反応性がさらに優れるという観点から、メチル基がより好ましい。
【００２７】
前記式（１）中、Ｘは加水分解性基を示す。前記加水分解性基としては、アルコキシ基、アセトキシ基、ハロゲン原子、ヒドロキシ基等が挙げられる。中でも、加水分解反応において安定性及び簡易性に優れるという観点から、アルコキシ基であることが好ましい。前記アルコキシ基としては、メトキシ基、エトキシ基、ｎ−プロポキシ基、ｉ−プロポキシ基、ｎ−ブトキシ基、ｉ−ブトキシ基、ｔ−ブトキシ基等が挙げられる。中でも、反応性が高いという観点から、メトキシ基であることが好ましい。
【００２８】
このようなケイ素化合物（ａ）としては、例えば、メタクリロキシメチルトリエトキシシラン、メタクリロキシメチルトリメトキシラン、３−メタクリロキシプロピルトリメトキシシラン、３−メタクリロキシプロピルトリエトキシシラン、３−アクリロキシプロピルトリメトキシシラン、アリルトリメトキシシラン、アリルトリエトキシシラン、ｐ−スチリルトリメトキシシラン、ｐ−スチリルトリエトキシシラン、ビニルトリメトキシシラン、ビニルトリエトキシシランが挙げられる。中でも、原料の入手が容易であるという観点から、３−メタクリロキシプロピルトリメトキシシランが好ましい。本発明に係るケイ素化合物（ａ）としては、１種を単独で用いてもよく、２種以上を組み合わせて用いてもよい。本発明の製造方法においては、このような（メタ）アクリロイル基やビニル基のような炭素−炭素２重結合基を有するケイ素化合物（ａ）を用いることにより、前記炭素−炭素２重結合基を有するかご型シルセスキオキサン樹脂を得ることができる。
【００２９】
本発明に係るケイ素化合物（ｂ）は、下記一般式（５）：
Ｒ２ＳｉＸ３        ・・・（５）
で表わされる。前記式（５）中、Ｒ２は、下記一般式（６）：
【００３０】
【化３】
0005698584.tif 000004
【００３１】
［式（６）中、ｉは１〜３の整数を示す。］
で表わされる基又は下記一般式（７）：
【００３２】
【化４】
0005698584.tif 000005
【００３３】
［式（７）中、ｊは１〜３の整数を示す。］
で表わされる基を示す。本発明の製造方法においては、このようなエポキシ基（ＯＣＣ−Ｃ−）を有するケイ素化合物（ｂ）を用いることにより、エポキシ基を有するかご型シルセスキオキサン樹脂を得ることができる。
【００３４】
前記式（５）中、Ｘは加水分解性基である。前記加水分解性基としては、前記ケイ素化合物（ａ）において挙げたものと同様のものが挙げられ、中でも、反応性が高いという観点から、メトキシ基であることが好ましい。
【００３５】
このようなケイ素化合物（ｂ）としては、例えば、３−グリシドキシプロピルトリメトキシシラン、３−グリシドキシプロピルトリエトキシシラン、２−（３，４−エポキシシクロへキシルエチル）トリメトキシシランが好ましい。本発明に係るケイ素化合物（ｂ）としては、１種を単独で用いてもよく、２種以上を組み合わせて用いてもよい。
【００３６】
本発明に係るケイ素化合物（ｃ）は、下記一般式（８）：
Ｒ３ＳｉＸ３        ・・・（８）
で表わされる。前記式（８）中、Ｒ３は、アルキル基、シクロアルキル基、シクロアルケニル基、フェニル基、水素原子、アルコキシ基及びアルキルシロキシ基からなる群より選択されるいずれか一種を示す。前記アルキル基としては、直鎖状であっても分岐鎖状であってもよく、かご型シルセスキオキサン骨格がより効率的に形成されるという観点から、炭素数が２〜１０であることが好ましい。前記シクロアルキル基としては、例えば、シクロブチル基、シクロペンチル基、シクロヘキシル基、シクロヘプチル基、シクロオクチル基、シクロヘキシルエチル基等が挙げられ、中でも、入手が容易であるという観点から、シクロヘキシル基が好ましい。前記シクロアルケニル基としては、例えば、シクロペンテニル基、シクロヘキセニル基等が挙げられ、中でも、入手が容易であるという観点から、シクロペンテニル基が好ましい。また、前記アルコキシ基としては、例えば、メトキシ基、エトキシ基、イソプロピル基等が挙げられ、中でも、好ましい前記加水分解性基と同様の基にするという観点から、メトキシ基が好ましい。さらに、前記アルキルシロキシ基としては、例えば、トリメチルシロキシ基、トリエチルシロキシ基、トリフェニルシロキシ基、ジメチルシロキシ基、ｔ-ブチルジメチルシロキシ基等が挙げられる。これらの中でも、前記Ｒ３としては、入手が容易でかご型シルセスキオキサン骨格がより効率的に形成される傾向にあるという観点から、炭素数が２〜１０のアルキル基、フェニル基がより好ましい。
【００３７】
前記式（８）中、Ｘは加水分解性基である。前記加水分解性基としては、前記ケイ素化合物（ａ）において挙げたものと同様のものが挙げられ、中でも、反応性が高いという観点から、メトキシ基であることが好ましい。
【００３８】
このようなケイ素化合物（ｃ）としては、例えば、フェニルトリメトキシシラン、フェニルトリエトキシシラン、メチルトリメトキシシラン、メチルトリメトキシシラン、エチルトリメトキシシラン、ｎ−プロピルトリメトキシシラン、ｎ−プロピルトリエトキシシラン、ｎ−ブチルトリメトキシシラン、ｎ−ブチルトリエトキシシラン、ｔ−ブチルトリメトキシシラン、ｔ−ブチルトリエトキシシラン、ｎ−オクチルトリメトキシシラン、ｎ−オクチルトリエトキシシラン等が挙げられる。本発明に係るケイ素化合物（ｃ）としては、１種を単独で用いてもよく、２種以上を組み合わせて用いてもよい。
【００３９】
本発明の製造方法において、前記ケイ素化合物（ａ）、前記ケイ素化合物（ｂ）、及び前記ケイ素化合物（ｃ）の混合モル比（ａ：ｂ：ｃ）が下記式（ｉ）：
ａ：ｂ：ｃ＝ｎ：ｍ：ｋ      ・・・（ｉ）
｛式（ｉ）中、ｎ、ｍ及びｋは下記式（ｉｉ）〜（ｉｖ）：
ｎ≧１      ・・・（ｉｉ）、
ｍ≧１      ・・・（ｉｉｉ）、
ｎ＋ｍ＋ｋ＝ｈ      ・・・（ｉｖ）
［式（ｉｖ）中、ｈは８、１０、１２及び１４からなる群より選択されるいずれかの整数を示す。］
で表わされる条件を満たす整数を示す。｝
で表わされることが必要である。前記ｎ、ｍ及びｋが前記式（ｉｉ）〜（ｉｖ）で表わされる条件を満たすことにより、１つ以上の炭素−炭素２重結合基及び１つ以上のエポキシ基を有し、且つ、ほぼ完全に縮合したかご型構造の骨格を有するかご型シルセスキオキサン樹脂が得られるため、このかご型シルセスキオキサン樹脂を用いて簡易に、より確実に、緻密な三次元網目構造を形成させることができる。
【００４０】
また、本発明の製造方法においては、かご型シルセスキオキサン樹脂における炭素−炭素２重結合基の数とエポキシ基の数との比（全硬化性官能基数：全エポキシ基数）が好ましい範囲（１３：１〜１：１３（より好ましくは１２：２〜２：１２））になる傾向にあるという観点から、前記ｎと前記ｍとの比（ｎ：ｍ）が１３：１〜１：１３であることがさらに好ましく、１２：２〜２：１２であることが特に好ましい。前記ｎの数が前記下限未満の場合にはかご型シルセスキオキサン樹脂を用いて硬化物を製造した場合に優れた成形性は得られるものの強度が低下する傾向にあり、他方、前記上限を超える場合には、かご型シルセスキオキサン樹脂を用いて硬化物を製造した場合に優れた剛性は得られるものの成形性が低下する傾向にある。
【００４１】
本発明の製造方法における加水分解反応においては水の存在が必要である。前記水の量としては、前記ケイ素化合物（ａ）〜（ｃ）における加水分解性基を加水分解するのに十分な質量以上であればよく、前記ケイ素化合物（ａ）〜（ｃ）の質量から算出される加水分解性基の数の理論量（モル）の１.０〜１.５倍モルに相当する質量であることが好ましい。なお、前記水としては、後述する塩基性触媒の水溶液に含有される水を本発明に係る水として用いてもよい。
【００４２】
本発明に係る有機極性溶媒としては、メタノール、エタノール、２−プロパノール等のアルコール類；アセトン；テトラヒドロフラン（ＴＨＦ）等が挙げられ、これらのうちの１種を単独で用いても２種以上を組み合わせて用いてもよい。中でも、縮合反応がより効率的に進行するという観点から、水と溶解性のある炭素数１〜６の低級アルコール類を用いることが好ましく、２−プロパノールを用いることがより好ましい。
【００４３】
本発明に係る有機非極性溶媒としては、水と溶解性が無いか、又はほとんど無いものであればよいが、炭化水素系溶媒であることが好ましい。前記炭化水素系溶媒としては、トルエン、ベンゼン、キシレン等の沸点の低い非極性溶媒が挙げられ、これらのうちの１種を単独で用いても２種以上を組み合わせて用いてもよい。中でも、沸点が低いために作業が容易になるという観点から、トルエンを用いることがより好ましい。
【００４４】
前記水と前記有機極性溶媒と前記有機非極性溶媒とからなる混合溶媒において、前記有機極性溶媒と前記有機非極性溶媒との混合比（有機極性溶媒：有機非極性溶媒（質量比））としては、１：０．１〜１：１０であることが好ましく、１：１〜１：３であることがより好ましい。前記有機極性溶媒の含有量が前記下限未満である場合には、反応系が均一にならず、加水分解反応が十分に進行せずに未反応の加水分解性基が残存する傾向にある。他方、前記上限を超える場合には、かご型シルセスキオキサン骨格形成の効率が低下し、得られる生成物が高分子量化する傾向にある。
【００４５】
前記水と前記有機極性溶媒と前記有機非極性溶媒とからなる混合溶媒の使用量としては、前記ケイ素化合物（ａ）〜（ｃ）のモル濃度（モル／リットル：Ｍ）が０．０１〜１０Ｍの範囲であることが好ましい。
【００４６】
本発明に係る塩基性触媒としては、水酸化カリウム、水酸化ナトリウム、水酸化セシウム等のアルカリ金属水酸化物；テトラメチルアンモニウムヒドロキシド、テトラエチルアンモニウムヒドロキシド、テトラブチルアンモニウムヒドロキシド、ベンジルトリメチルアンモニウムヒドロキシド、ベンジルトリエチルアンモニウムヒドロキシド等の水酸化アンモニウム塩が挙げられる。本発明に係る塩基性触媒としては、これらのうちの１種を単独で用いてもよく、２種以上を組み合わせて用いてもよい。中でも、触媒活性が高いという観点からテトラメチルアンモニウムヒドロキシドを用いることが好ましい。このような塩基性触媒の使用量としては、前記ケイ素化合物（ａ）〜（ｃ）の合計質量に対して０．１〜１０質量％であることが好ましい。なお、前記塩基性触媒は、通常水溶液として使用されるため、この塩基性触媒の水溶液に含有される水を本発明に係る前記水として用いてもよい。
【００４７】
本発明の製造方法においては、加水分解反応工程において、前記ケイ素化合物（ａ）、前記ケイ素化合物（ｂ）、及び前記ケイ素化合物（ｃ）を、前記水と有機極性溶媒と有機非極性溶媒とからなる混合溶媒及び塩基性触媒存在下で加水分解せしめると共に縮合せしめることにより目的のかご型シルセスキオキサン樹脂を得る。
【００４８】
前記加水分解の反応条件としては、反応温度が０〜５０℃であることが好ましく、２０〜４０℃であることがより好ましい。反応温度が前記下限未満の場合には、反応速度が遅くなるため加水分解性基が未反応の状態で残存してしまい、反応時間が長くなる傾向にある。他方、反応温度が前記上限を超える場合には、反応速度が速すぎるために複雑な縮合反応が進行し、結果として加水分解生成物の高分子量化が促進される傾向にある。また、前記加水分解の反応条件としては、反応時間が２時間以上であることが好ましい。反応時間が前記下限未満の場合には、加水分解反応が十分に進行せず加水分解性基が未反応の状態で残存してしまう傾向にある。
【００４９】
本発明に係る加水分解反応工程においては、前記加水分解と共に加水分解物の縮合が起きる。したがって、前記加水分解により前記ケイ素化合物（ａ）〜（ｃ）における加水分解性基の大部分、好ましくはほぼ全部がＯＨ基に置換され、前記縮合によりそのＯＨ基の大部分、好ましくは９５％以上が縮合されるため、前記加水分解反応工程において得られる生成物中にかご型シルセスキオキサン樹脂を得ることができる。
【００５０】
このようなかご型シルセスキオキサン樹脂の含有量としては、加水分解反応工程において得られる生成物全体に対して５０質量％以上であることが好ましい。また、前記生成物において、かご型シルセスキオキサン樹脂の含有量としては、ゲルパーミエーションクロマトグラフィ（ＧＰＣ）で測定したピーク面積の割合が５０面積％以上であることが好ましい。
【００５１】
また、前記生成物は、反応条件により異なるが、数平均分子量が５００〜８０００の範囲にある無色の粘性液体となる。また、反応条件により異なるが、前記数平均分子量としては、５００〜７０００であることが好ましく、５００〜３０００であることがより好ましい。また、前記生成物の分子量分布は、１．００〜２．００であることが好ましい。化合物の分子量分布は通常、１．００〜１．０１の範囲にあることが好ましいが、分子量分布が前記範囲内にあれば、前記生成物をかご型シルセスキオキサン樹脂を含有する樹脂としてそのまま重合反応等に用いることができる傾向にある。
【００５２】
なお、このような生成物においては、本発明に係るかご型シルセスキオキサン樹脂の他に、反応の副生成物として、複数種の不完全なかご型のシルセスキオキサン樹脂、はしご型シルセスキオキサン樹脂、ランダム型シルセスキオキサン樹脂等が含有される。
【００５３】
また、本発明において、前記ピーク面積の割合、前記分子量分布及び前記数平均分子量は、ゲルパーミエーションクロマトグラフィ（ＧＰＣ）（装置名：ＨＬＣ−８３２０ＧＰＣ（東ソー株式会社製）、溶媒：テトラヒドロフラン、カラム：ＴＳＫｇｅｌ  ＳｕｐｅｒＨ―ＲＣ（東ソー株式会社製）、温度：４０℃、速度：０．６ｍｌ／ｍｉｎ）を用いて測定され、標準ポリスチレン（商品名：ＴＳＫｓｔａｎｄａｒｄＰＯＬＹＳＴＹＲＥＮＥ、東ソー株式会社製）により換算することにより求められる。
【００５４】
本発明の製造方法においては、前記加水分解反応工程で得られたかご型シルセスキオキサン樹脂を回収する回収工程を備えることが好ましい。前記回収方法としては、先ず、弱酸性溶液を用いて反応溶液を中性若しくは酸性よりに調整し、次いで、水を含有する前記混合溶媒を分離する方法が挙げられる。前記弱酸性溶液としては、硫酸希釈溶液、塩酸希釈溶液、クエン酸溶液、酢酸、塩化アンモニウム水溶液、リンゴ酸溶液、リン酸溶液、シュウ酸溶液等が挙げられる。また、前記混合溶媒を分離する方法としては、反応溶液を食塩水等で洗浄して水分やその他の不純物を十分に除去した後、無水硫酸マグネシウム等の乾燥剤で乾燥させる等の方法を用いることができる。
【００５５】
本発明の製造方法としては、前記加水分解反応終了後に、前記かご型シルセスキオキサン樹脂を含有する前記生成物を、有機非極性溶媒及び塩基性触媒の存在下で加熱し、シロキサン結合を再縮合させる工程を更に備えることが好ましい。このような再縮合処理を施す工程を更に備えることにより、かご型シルセスキオキサン樹脂をより高収率で得ることができる。
【００５６】
前記有機非極性溶媒としては、前記加水分解反応工程において記載した有機非極性溶媒と同様のものを挙げることができ、再縮合処理を施す工程の前に前記回収工程を行わない場合には、前記加水分解工程において用いたものをそのまま用いてもよい。このような有機非極性溶媒としては、トルエンを用いることが好ましい。前記有機非極性溶媒の使用量としては、前記生成物を溶解できる量であればよく、前記生成物の合計質量に対して０．１〜２０倍の質量であることが好ましい。
【００５７】
前記塩基性触媒としては、前記加水分解反応工程において記載した塩基性触媒と同様のものを挙げることができ、再縮合処理を施す工程の前に前記回収工程を行わない場合には、前記加水分解工程において用いたものをそのまま用いてもよい。このような塩基性触媒としては、テトラアルキルアンモニウム等の非極性溶媒に可溶性の触媒を用いることが好ましい。このような塩基性触媒の量としては、前記生成物の０．０１〜１０質量％であることが好ましい。
【００５８】
前記再縮合の反応条件としては、反応温度が５０〜９０℃であることが必要である。本発明の製造方法においては、前記加水反応工程後に、９０℃を超えて加熱する工程を備えないことを特徴とする。反応温度が前記下限未満の場合には、再縮合反応をさせるために十分なドライビングフォースが得られず反応が進行しない。他方、反応温度が前記上限を超える場合には、加水分解により置換されたＯＨ基とエポキシ基とが重合反応するため、かご型シルセスキオキサン樹脂を得ることが困難になる。また、前記反応温度としては、６０〜８０℃であることが特に好ましい。反応温度が前記下限未満の場合には、再縮合反応をさせるために十分なドライビングフォースが得られず反応が進行しない傾向にあり、他方、反応温度が前記上限を超える場合には、前記ＯＨ基とエポキシ基とが重合反応する可能性があるので、重合禁止剤等を添加する必要が生じる傾向にある。また、前記再縮合の反応条件としては、反応時間が１〜１０時間であることが好ましい。
【００５９】
また、再縮合処理を施す前記生成物は前記回収工程により洗浄及び乾燥され、更に濃縮されたものを用いることが好ましいが、これらの処理が施されていなくともよい。また、前記再縮合反応において、水は存在してもよいが積極的に加える必要はなく、塩基性触媒溶液から供給される水分程度に留めることが好ましい。但し、前記加水分解が十分に行われていない場合は、残存する加水分解性基を加水分解するに必要な量（前記ケイ素化合物（ａ）〜（ｃ）の質量から算出される加水分解性基の数の理論量（モル）の１.０〜１.５倍モルに相当する質量）以上の水を添加することが好ましい。
【００６０】
本発明の製造方法においては、前記再縮合処理を施す工程に次いで、更に前記回収工程を備えることにより、かご型シルセスキオキサン樹脂をより選択的に得ることができる。このようなかご型シルセスキオキサン樹脂の含有量としては、再縮合処理後の生成物全体に対して６０質量％以上であることが好ましい。また、前記再縮合処理後の生成物において、かご型シルセスキオキサン樹脂の含有量としては、ゲルパーミエーションクロマトグラフィ（ＧＰＣ）で測定したピーク面積の割合が６０面積％以上であることが好ましい。
【００６１】
さらに、このようなかご型シルセスキオキサン樹脂を含有する再縮合生成物としては、分子量分布（重量平均分子量（Ｍｗ）／数平均分子量（Ｍｎ））が１．５０以下であることが好ましく、１．０３〜１．５０の範囲にあることがより好ましい。また、このような分子量分布であるとき、再縮合生成物の数平均分子量としては、６００〜２５００であることが好ましく、１０００〜２０００であることがより好ましい。
【００６２】
なお、前記ピーク面積の割合、前記分子量分布及び前記数平均分子量は、前記ゲルパーミエーションクロマトグラフィ（ＧＰＣ）を用いて測定され、前記標準ポリスチレンにより換算することにより求められる。
【００６３】
本発明のかご型シルセスキオキサン樹脂の製造方法によれば、炭素−炭素２重結合基とエポキシ基とを有しており、ポリマーを製造する際において反応や構造を容易に制御することができるかご型シルセスキオキサン樹脂を得ることができる。
【００６４】
本発明のかご型シルセスキオキサン樹脂は、下記一般式（９）：
［Ｒ１ＳｉＯ３／２］ｎ［Ｒ２ＳｉＯ３／２］ｍ［Ｒ３ＳｉＯ３／２］ｋ  ・・（９）
で表わされることを特徴とするものである。本発明のかご型シルセスキオキサン樹脂は、前記本発明のかご型シルセスキオキサン樹脂の製造方法により得ることができる。
【００６５】
前記式（９）中、Ｒ１は、上記式（１）中のＲ１と同義であり、Ｒ２は、上記式（５）中のＲ２と同義であり、Ｒ３は、上記式（８）中のＲ３と同義であり、ｎ、ｍ及びｋは上記式（ｉｉ）〜（ｉｖ）で表わされる条件を満たす整数を示し、前記ｎ、前記ｍ及び前記ｋがそれぞれ２以上の場合には前記Ｒ１前記Ｒ２、及び前記Ｒ３はそれぞれ同一でも異なっていてもよい。
【００６６】
また、本発明に係るかご型シルセスキオキサン樹脂において、前記ｎ、ｍ及びｋとしては、優れた機械強度を有する硬化物が得られるという観点から、下記式：
（ｎ＋ｍ）／ｋ≧１
で表わされる条件を満たすことがより好ましい。さらに、前記ｎと前記ｍとの比（ｎ：ｍ）が１３：１〜１：１３であることがさらに好ましく、１２：２〜２：１２であることが特に好ましい。前記ｎの数が前記下限未満の場合にはかご型シルセスキオキサン樹脂を用いて硬化物を製造した場合に強度が低下する傾向にあり、他方、前記上限を超える場合には、かご型シルセスキオキサン樹脂を用いて硬化物を製造した場合に成形性が低下する傾向にある。
【００６７】
このような本発明に係るかご型シルセスキオキサン樹脂としては、例えば、上記一般式（９）中、ｎ、ｍ及びｋの和（以下ｈとする）が８であり、下記一般式（１０）：
【００６８】
【化５】
0005698584.tif 000006
【００６９】
［式（１０）中、Ｒ１、Ｒ２及びＲ３は、上記式（９）中のＲ１、Ｒ２及びＲ３とそれぞれ同義である。］
で表わされる化合物、上記一般式（９）中、ｈが１０であり、下記一般式（１１）：
【００７０】
【化６】
0005698584.tif 000007
【００７１】
［式（１１）中、Ｒ１、Ｒ２及びＲ３は、上記式（９）中のＲ１、Ｒ２及びＲ３とそれぞれ同義である。］
で表わされる化合物、上記一般式（９）中、ｈが１２であり、下記一般式（１２）：
【００７２】
【化７】
0005698584.tif 000008
【００７３】
［式（１２）中、Ｒ１、Ｒ２及びＲ３は、上記式（９）中のＲ１、Ｒ２及びＲ３とそれぞれ同義である。］
で表わされる化合物、上記一般式（９）中、ｈが１４であり、下記一般式（１３）：
【００７４】
【化８】
0005698584.tif 000009
【００７５】
［式（１３）中、Ｒ１、Ｒ２及びＲ３は、上記式（９）中のＲ１、Ｒ２及びＲ３とそれぞれ同義である。］
で表わされる化合物が挙げられる。
【００７６】
本発明のかご型シルセスキオキサン樹脂は、１分子中に炭素−炭素２重結合基及びエポキシ基を有するため、架橋密度を減少させることなく段階的な重合が可能であり、アクリレート樹脂及びエポキシ樹脂の両特性を有するため、硬化樹脂の耐熱性、熱安定性、耐薬品性、機械物性、成形性の向上に有効である。
【実施例】
【００７７】
以下、実施例及び比較例に基づいて本発明をより具体的に説明するが、本発明は以下の実施例に限定されるものではない。なお、各実施例及び比較例において、ＧＰＣ、１Ｈ−ＮＭＲの測定は以下に示す方法により行った。
【００７８】
（ＧＰＣ（ゲルパーミエーションクロマトグラフィ））
ゲルパーミエーションクロマトグラフィ（ＧＰＣ）（装置名：ＨＬＣ−８３２０ＧＰＣ（東ソー株式会社製）、溶媒：テトラヒドロフラン、カラム：ＴＳＫｇｅｌ  ＳｕｐｅｒＨ―ＲＣ（東ソー株式会社製）、温度：４０℃、速度：０．６ｍｌ／ｍｉｎ）を用いて行った。各ピーク面積の割合、数平均分子量及び分子量分布（重量平均分子量／数平均分子量（Ｍｗ／Ｍｎ））は標準ポリスチレン（商品名：ＴＳＫｓｔａｎｄａｒｄＰＯＬＹＳＴＹＲＥＮＥ、東ソー株式会社製）による換算値として求めた。
【００７９】
（１Ｈ−ＮＭＲの測定）
１Ｈ−ＮＭＲ測定器（装置名：ＪＮＭ−ＥＣＡ４００（日本電子株式会社製）、溶媒：クロロホルム−ｄ、温度：２２．７℃、４００ＭＨｚ）を用いて測定した。得られた各構成単位のピークの積分値を求め、これらの比から各官能基に由来するピーク同士の積分比を決定した。
【００８０】
（実施例１）
先ず、撹拌機、滴下漏斗、温度計を備えた反応容器に、溶媒として２−プロパノール（ＩＰＡ）１８０ｍｌ、トルエン３６０ｍｌ、塩基性触媒として５％テトラメチルアンモニウムヒドロキシド水溶液（ＴＭＡＨ水溶液）３４．１ｇを入れた。次いで、３−メタクリロキシプロピルトリメトキシシラン（ＭＴＭＳ）（ＳＺ６０３０、東レ・ダウコーニング・シリコーン株式会社製）１１１．７６ｇ（０．４５モル）及び３−グリシドキシプロピルトリメトキシシラン（ＧＴＭＳ）（ＫＢＭ４０３、東レ・ダウコーニング・シリコーン株式会社製）３５．４８ｇ（０．１５モル）を混合して滴下漏斗に入れ、前記反応容器内に、撹拌しながら室温（約２５℃）で２時間かけて滴下した。滴下終了後、加熱することなくさらに２時間撹拌した。攪拌後の反応容器内の溶液（反応溶液）に５％クエン酸水溶液１１．４ｇを添加して１０分攪拌した後、飽和食塩水及び純水で中性になるまで水洗した。次いで、無水硫酸マグネシウム２０ｇを添加して脱水し、前記無水硫酸マグネシウムを濾別した後にロータリーエバポレーターにより濃縮することでシルセスキオキサン樹脂組成物を１００．４４ｇ得た。この反応において、回収率は９６％であり、得られたシルセスキオキサン樹脂組成物は種々の有機溶剤に可溶な無色の粘性液体であった。
【００８１】
得られたシルセスキオキサン樹脂組成物のＧＰＣの結果を示すクロマトグラムを図１に示す。図１中、ピーク１はランダム・はしご型シルセスキオキサン樹脂、ピーク２はかご型シルセスキオキサン樹脂を示す。また、ＧＰＣの結果より求められたシルセスキオキサン樹脂組成物の数平均分子量（Ｍｎ）及び分子量分布（Ｍｗ／Ｍｎ）、及び、シルセスキオキサン樹脂組成物に含まれる各化合物の数平均分子量（Ｍｎ）及び分子量分布（Ｍｗ／Ｍｎ）を表１に示す。これらの結果から、得られたシルセスキオキサン樹脂組成物中に、次式（Ｉ）：
［ＣＨ２＝Ｃ（ＣＨ３）ＣＯＯＣ３Ｈ６ＳｉＯ３／２］ｎ［ＣＨ２ＯＣＨ−Ｏ−（ＣＨ２）３ＳｉＯ３／２］ｍ・・・（Ｉ）
で表わされるかご型シルセスキオキサン樹脂（但し、ｎが６であり、ｍが２である。）が得られたことが確認された。
【００８２】
（実施例２）
先ず、撹拌機、滴下漏斗、温度計を備えた反応容器に、溶媒として２−プロパノール（ＩＰＡ）１８０ｍｌ、トルエン３６０ｍｌ、塩基性触媒として５％テトラメチルアンモニウムヒドロキシド水溶液（ＴＭＡＨ水溶液）３４．１ｇを入れた。次いで、３−メタクリロキシプロピルトリメトキシシラン（ＭＴＭＳ）（ＳＺ６０３０、東レ・ダウコーニング・シリコーン株式会社製）１１１．７６ｇ（０．４５モル）及び３−グリシドキシプロピルトリメトキシシラン（ＧＴＭＳ）（ＫＢＭ４０３、東レ・ダウコーニング・シリコーン株式会社製）３５．４８ｇ（０．１５モル）を混合して滴下漏斗に入れ、前記反応容器内に、撹拌しながら室温（約２５℃）で２時間かけて滴下した。滴下終了後、加熱することなくさらに２時間撹拌した。
【００８３】
撹拌後、反応容器から滴下漏斗を取り外して、新たに冷却管を備えた。反応容器内の溶液を７０℃において３時間攪拌し、再縮合反応を行った。再縮合反応後の溶液（反応溶液）に中和剤として５％クエン酸水溶液１１．４ｇを添加して１０分攪拌した後、飽和食塩水及び純水で中性になるまで水洗した。次いで、無水硫酸マグネシウム２０ｇを添加して脱水し、前記無水硫酸マグネシウムを濾別した後にロータリーエバポレーターにより濃縮することでシルセスキオキサン樹脂組成物を９６．２６ｇ得た。この反応において、回収率は９２％であり、得られたシルセスキオキサン樹脂組成物は種々の有機溶剤に可溶な無色の粘性液体であった。
【００８４】
得られたシルセスキオキサン樹脂組成物のＧＰＣの結果を示すクロマトグラムを図２に示す。図２中、ピーク１はランダム・はしご型シルセスキオキサン樹脂、ピーク２はかご型シルセスキオキサン樹脂を示す。また、ＧＰＣの結果より求められたシルセスキオキサン樹脂組成物の数平均分子量（Ｍｎ）及び分子量分布（Ｍｗ／Ｍｎ）、及び、シルセスキオキサン樹脂組成物に含まれる各化合物の数平均分子量（Ｍｎ）及び分子量分布（Ｍｗ／Ｍｎ）を表１に示す。これらの結果から、得られたシルセスキオキサン樹脂組成物中に、上記式（Ｉ）で表わされるかご型シルセスキオキサン樹脂（但し、ｎが６であり、ｍが２である。）が得られたことが確認された。
【００８５】
また、得られたシルセスキオキサン樹脂組成物の１Ｈ−ＮＭＲ測定を行ったところ、メタクリロキシプロピル基に由来するピーク（５．５４ｐｐｍ、６．０９ｐｐｍ）及びグリシジル基に由来するピーク（２．５９ｐｐｍ、２．７８ｐｐｍ）がそれぞれ検出された。これらのピーク積分比（メタクリロキシプロピル基：グリシジル基）は３．００：１．０５であり、仕込み時のメタクリロキシプロピル基とグリシジル基とのモル比と同比率の官能基を有する縮合物が得られていることから、グリシジル基とシラノール基との反応が起こっていないことが確認された。
【００８６】
（実施例３）
２−プロパノール（ＩＰＡ）を３０ｍｌ、トルエンを６０ｍｌ、５％テトラメチルアンモニウムヒドロキシド水溶液（ＴＭＡＨ水溶液）を５．７２ｇとし、３−メタクリロキシプロピルトリメトキシシラン（ＭＴＭＳ）を１２．４１８ｇ（０．０５モル）、３−グリシドキシプロピルトリメトキシシラン（ＧＴＭＳ）を１１．８１７ｇ（０．０５モル）とし、更に、５％クエン酸水溶液を１．９０７ｇとしたこと以外は実施例２と同様にしてシルセスキオキサン樹脂組成物を１５．５１ｇ得た。この反応において、回収率は９０％であり、得られたシルセスキオキサン樹脂組成物は種々の有機溶剤に可溶な無色の粘性液体であった。
【００８７】
得られたシルセスキオキサン樹脂組成物のＧＰＣの結果を示すクロマトグラムを図３に示す。図３中、ピーク１はランダム・はしご型シルセスキオキサン樹脂、ピーク２はかご型シルセスキオキサン樹脂を示す。また、ＧＰＣの結果より求められたシルセスキオキサン樹脂組成物の数平均分子量（Ｍｎ）及び分子量分布（Ｍｗ／Ｍｎ）、及び、シルセスキオキサン樹脂組成物に含まれる各化合物の数平均分子量（Ｍｎ）及び分子量分布（Ｍｗ／Ｍｎ）を表１に示す。これらの結果から、得られたシルセスキオキサン樹脂組成物中に、上記式（Ｉ）で表わされるかご型シルセスキオキサン樹脂（但し、ｎが４であり、ｍが４である。）が得られたことが確認された。
【００８８】
（実施例４）
２−プロパノール（ＩＰＡ）を３０ｍｌ、トルエンを６０ｍｌ、５％テトラメチルアンモニウムヒドロキシド水溶液（ＴＭＡＨ水溶液）を５．７０２ｇとし、３−メタクリロキシプロピルトリメトキシシラン（ＭＴＭＳ）を６．２０９ｇ（０．０２５モル）、３−グリシドキシプロピルトリメトキシシラン（ＧＴＭＳ）を１７．７２６ｇ（０．０７５モル）とし、更に、５％クエン酸水溶液を１．９０１ｇとしたこと以外は実施例２と同様にしてシルセスキオキサン樹脂組成物を１５．１６ｇ得た。この反応において、回収率は９０％であり、得られたシルセスキオキサン樹脂組成物は種々の有機溶剤に可溶な無色の粘性液体であった。
【００８９】
得られたシルセスキオキサン樹脂組成物のＧＰＣの結果を示すクロマトグラムを図４に示す。図４中、ピーク１はランダム・はしご型シルセスキオキサン樹脂、ピーク２はかご型シルセスキオキサン樹脂を示す。また、ＧＰＣの結果より求められたシルセスキオキサン樹脂組成物の数平均分子量（Ｍｎ）及び分子量分布（Ｍｗ／Ｍｎ）、及び、シルセスキオキサン樹脂組成物に含まれる各化合物の数平均分子量（Ｍｎ）及び分子量分布（Ｍｗ／Ｍｎ）を表１に示す。これらの結果から、得られたシルセスキオキサン樹脂組成物中に、上記式（Ｉ）で表わされるかご型シルセスキオキサン樹脂（但し、ｎが２であり、ｍが６である。）が得られたことが確認された。
【００９０】
（実施例５）
２−プロパノール（ＩＰＡ）を３０ｍｌ、トルエンを６０ｍｌ、５％テトラメチルアンモニウムヒドロキシド水溶液（ＴＭＡＨ水溶液）を５．７０２ｇとし、３−メタクリロキシプロピルトリメトキシシラン（ＭＴＭＳ）を２４．８３６ｇ（０．１モル）、３−グリシドキシプロピルトリメトキシシラン（ＧＴＭＳ）を１１．８１７ｇ（０．０５モル）とし、フェニルトリメトキシシラン（ＰＴＭＳ）（ＬＳ２７５０、信越化学株式会社製）９．９１６ｇ（０．０５モル）を更に滴下漏斗に入れ、また、５％クエン酸水溶液を１．９０７ｇとしたこと以外は実施例２と同様にしてシルセスキオキサン樹脂組成物を３０．１２８ｇ得た。この反応において、回収率は９２％であり、得られたシルセスキオキサン樹脂組成物は種々の有機溶剤に可溶な無色の粘性液体であった。
【００９１】
得られたシルセスキオキサン樹脂組成物のＧＰＣの結果を示すクロマトグラムを図５に示す。図５中、ピーク１はランダム・はしご型シルセスキオキサン樹脂、ピーク２はかご型シルセスキオキサン樹脂を示す。また、ＧＰＣの結果より求められたシルセスキオキサン樹脂組成物の数平均分子量（Ｍｎ）及び分子量分布（Ｍｗ／Ｍｎ）、及び、シルセスキオキサン樹脂組成物に含まれる各化合物の数平均分子量（Ｍｎ）及び分子量分布（Ｍｗ／Ｍｎ）を表１に示す。これらの結果から、得られたシルセスキオキサン樹脂組成物中に、次式（ＩＩ）：
［ＣＨ２＝Ｃ（ＣＨ３）ＣＯＯＣ３Ｈ６ＳｉＯ３／２］ｎ［ＣＨ２ＯＣＨ−Ｏ−（ＣＨ２）３ＳｉＯ３／２］ｍ［Ｃ６Ｈ５ＳｉＯ３／２］ｋ・・・（ＩＩ）
で表わされるかご型シルセスキオキサン樹脂（但し、ｎが４であり、ｍが２であり、ｋが２である。）が得られたことが確認された。
【００９２】
（比較例１）
先ず、撹拌機、滴下漏斗、温度計を備えた反応容器に、溶媒として２−プロパノール（ＩＰＡ）３０ｍｌ、トルエン６０ｍｌ、塩基性触媒として５％テトラメチルアンモニウムヒドロキシド水溶液（ＴＭＡＨ水溶液）５．７０２ｇを入れた。次いで、３−メタクリロキシプロピルトリメトキシシラン（ＭＴＭＳ）１８．６２７ｇ（０．０７５モル）及び３−グリシドキシプロピルトリメトキシシラン（ＧＴＭＳ）５．９１３ｇ（０．０２５モル）を混合して滴下漏斗に入れ、前記反応容器内に、撹拌しながら室温（約２５℃）で２時間かけて滴下した。滴下終了後、加熱することなくさらに２時間撹拌してシルセスキオキサン樹脂組成物を得た。
【００９３】
次いで、撹拌機、ディンスターク、冷却管を備えた反応容器に、得られたシルセスキオキサン樹脂組成物１６．７４ｇ、トルエン７０ｍｌ、１０％ＴＭＡＨ水溶液２．８５１ｇを入れ、徐々に加熱して水を除去した。更に１３０℃まで加熱してトルエンの還流温度で再縮合反応を行った。なお、このときの温度は１０８℃であった。トルエンの還流後、更に２時間攪拌した後、反応を終了とした。得られた反応溶液はゲル状であり、ＧＰＣの測定はできなかった。
【００９４】
（比較例２）
２−プロパノール（ＩＰＡ）を用いなかったこと以外は実施例２と同様にして組成物を１００．２０ｇ得た。得られた組成物のＧＰＣの結果を示すクロマトグラムを図６に示す。図６中、ピーク１はランダム・はしご型シルセスキオキサン樹脂、ピーク２はかご型シルセスキオキサン樹脂、ピーク３は３−メタクリロキシプロピルトリメトキシシランを示し、ピーク４は３−グリシドキシプロピルトリメトキシシランを示す。ＧＰＣの結果から、３−メタクリロキシプロピルトリメトキシシラン（ＭＴＭＳ）及び３−グリシドキシプロピルトリメトキシシラン（ＧＴＭＳ）のピークが検出され、かご型シルセスキオキサンの収率が低いことが確認された。また、ＧＰＣの結果より求められたシルセスキオキサン樹脂組成物の数平均分子量（Ｍｎ）及び分子量分布（Ｍｗ／Ｍｎ）、及び、シルセスキオキサン樹脂組成物に含まれる各化合物の数平均分子量（Ｍｎ）及び分子量分布（Ｍｗ／Ｍｎ）を表１に示す。
【００９５】
【表１】
0005698584.tif 000010
【００９６】
表１に示した結果から明らかなように、実施例１〜５の製造方法により、かご型シルセスキオキサン樹脂が高収率で得られることが確認された。また、比較例１の製造方法においては、かご型シルセスキオキサン樹脂が得られないことが確認された。比較例１の製造方法においては、加水分解反応工程後に高温に加熱したことによりシラノール基とグリシジル基とが反応したため、かご型シルセスキオキサン樹脂の縮合が困難であったと推察される。さらに、比較例２の製造方法においては、かご型シルセスキオキサン樹脂のピークの面積割合が小さく、かご型シルセスキオキサン樹脂を高収率で得ることができないことが確認された。比較例２の製造方法においては、有機極性溶媒を用いなかったことにより反応系が均一にならず、加水分解反応が十分に進行しなかったため、かご型シルセスキオキサン樹脂の縮合が困難であったと推察される。
【産業上の利用可能性】
【００９７】
以上説明したように、本発明によれば、１分子中に炭素−炭素２重結合基とエポキシ基とを有しており、ポリマーを製造する際において反応や構造を容易に制御することができるかご型シルセスキオキサン樹脂及び該かご型シルセスキオキサン樹脂を高収率で製造する方法を提供することが可能となる。
【００９８】
また、本発明のかご型シルセスキオキサン樹脂は、１分子中に炭素−炭素２重結合基及びエポキシ基を有するため、架橋密度を減少させることなく段階的な重合が可能であり、アクリレート樹脂及びエポキシ樹脂の両特性を有するため、硬化樹脂の耐熱性、熱安定性、耐薬品性、機械物性、成形性の向上に有効である。
【図１】
0005698584.tif 000013
【図２】
0005698584.tif 000014
【図３】
0005698584.tif 000015
【図４】
0005698584.tif 000016
【図５】
0005698584.tif 000017
【図６】
0005698584.tif 000018